基板ウエハ、活性ウエハおよび基板ウエハと活性ウエハとの間の酸化物層を含むシリコンオンインシュレータ構造体の製造方法であって、構造体を熱処理する工程と、ウエハの縁部を台形研削する工程と、ウエハの表面を研削する工程とを含む、方法。台形研削することが、活性ウエハの外側周縁部を研削することを含む、請求項1に記載の方法。台形研削することが、基板ウエハの上部周縁部を研削することを含む、請求項1に記載の方法。台形研削することが、第1の粗研削パスおよび第2の精密研削パスを含む少なくとも2つの研削パスを含む、請求項1に記載の方法。台形研削する工程が、表面研削工程の後に実施される、請求項1に記載の方法。両方の研削工程が完了した後にウエハをエッチングすることを更に含む、請求項1に記載の方法。ウエハをエッチングした後にウエハを研磨することを更に含む、請求項6に記載の方法。台形研削する工程が、ウエハの縁部を受けるための溝を有する研石車を用いて実施される、請求項7に記載の方法。基板ウエハ、活性ウエハおよび基板ウエハと活性ウエハとの間の酸化物層を含むシリコンオンインシュレータウエハの製造方法であって、基板ウエハと活性ウエハとを一体に接合してシリコンオンインシュレータウエハを形成する工程と、シリコンオンインシュレータウエハを熱処理する工程と、シリコンオンインシュレータウエハの表面を研削する工程と、シリコンオンインシュレータウエハの縁部を台形研削する工程とを順番に含む、方法。台形研削することが、活性ウエハの外側周縁部を研削することを含む、請求項9に記載の方法。台形研削することが、基板ウエハの上部周縁部を研削することを含む、請求項10に記載の方法。台形研削することが、第1の粗研削パスおよび第2の精密研削パスを含む少なくとも2つの研削パスを含む、請求項11に記載の方法。両方の研削工程が完了した後にウエハをエッチングすることを更に含む、請求項12に記載の方法。ウエハをエッチングした後にウエハを研磨することを更に含む、請求項13に記載の方法。台形研削する工程が、ウエハの縁部を受けるための少なくとも2つの溝を有する研石車を用いて実施される、請求項14に記載の方法。基板ウエハおよび活性ウエハが共にシリコンから作製される、請求項15に記載の方法。活性ウエハの前面に酸化物層を堆積させることと、活性ウエハを基板ウエハに接合して接合ウエハを形成することと、接合ウエハを熱処理することと、接合ウエハの表面を研削することと、接合ウエハの剥離を抑制するために、接合ウエハの縁部を台形研削することとを含む、接合ウエハの製造方法。台形研削することが、活性ウエハの外側周縁部を研削することと、基板ウエハの上部周縁部を研削することとを含む、請求項17に記載の方法。台形研削する工程が、表面を研削する工程の後に実施され、両方の研削工程が完了した後にウエハをエッチングすること、およびウエハをエッチングした後にウエハを研磨することを更に含む、請求項18に記載の方法。活性ウエハおよび接合ウエハの各々がシリコンを含む、請求項19に記載の方法。図面は縮尺通りではなく、例示を目的として一部が拡大されている。対応する参照文字は図面全体にわたって対応する部材を表している。ここで、図6および7A~7Eを参照して、接合ウエハあるいは、シリコンオンインシュレータ構造体またはSOIウエハを製造または加工する方法100を示す。図7Aに示すような活性ウエハ101および基板ウエハ103は常套的なウエハである。両者は鏡面研磨された前面101F、103Fを有し、比較的欠陥がない。活性ウエハ101および基板ウエハ103は、SOI構造体において使用するのに適した任意の単結晶半導体材料であってよい。一般に、ウエハは、シリコン、ゲルマニウム、ヒ化ガリウム、シリコンゲルマニウム、窒化ガリウム、窒化アルミニウム、亜リン酸、サファイアおよびこれらの組み合わせからなる群から選択される材料で構成されてよい。一の実施形態において、ウエハ101、103はシリコンから作製される。酸化物の層を活性ウエハの前面に堆積させる102。酸化は通常、垂直炉、例えば市販されているAMS400において実施する。次いで、ウエハの前面を、基板ウエハの前面に接合して104、図7Bに示すように接合ウエハ105を形成する。接合は、オーストリアのEVGroup製のModelEVG登録商標850等のツールを用いて、常套的な親水性接合プロセスにおいて実施することができる。電気炉ペンシルバニアのTPS製のモデルBlueM等において熱処理106を適切に実施して接合を強化する。次の工程、台形研削108を、図7Cを参照して以下に更に説明する。図7Cに示す平面研削110は、日本のDiscoCorporation製のモデルDFG-830等の片面研削機を用いて適切に実施される。平面研削110は、粗研削工程および精密または微細研削工程を適切に含む。粗研削は、20~30ミクロンのグリットサイズの600メッシュを用いて適切に実施され、精密研削は3000メッシュおよび2~6ミクロンのグリットサイズで実施される。次に、再び図6を参照して、接合ウエハ105においてエッチング112を実施し、常套的なエッチング装置においてアルカリエッチャントを用いて適切に実施するが、酸エッチャントを用いてもよい。次いで、研磨114を実施し、StrasbaughMark9-Kを用いて、前面105Fにおける片面研磨を適切に実施する。別法として、研磨114は、前面105Fおよび裏面105Bの両方の両面研磨をであってよい。接合ウエハ105の仕上げ116は、平面度および粒子数等の必要とされる全てのパラメータに関してウエハを検査することと、次いで、顧客に出荷するためにウエハをパッケージングすることとを含む。図7Eおよび13からわかるように、仕上げられた又は接合されたウエハ105は台形形状を有する上部を有する。より具体的には、活性層ウエハ101の残余と、基板ウエハの比較的小さい部分とを含む上部は、外側周縁部において角を有しており、その結果、ウエハは、台形形状を有している又は断面において台形形状を有していると考えられる。接合ウエハ105の下部この実施形態における基板ウエハ103に実質的に対応しているは、その外側周縁部において常套的な傾斜した形状または丸みを帯びた形状概して湾曲した形状を有し、従って、台形形状を有しないことに留意されたい。この実施形態において、接合ウエハ105の上部は、活性ウエハ101と実質的に一致する。再び図7Cを参照して、活性ウエハ101の外側周縁部を研石車に接触させ、接合ウエハ105の前面105Fに対して斜めに研削する。角度は、適切には約3°~10°であり、この実施形態において、角度は約7°である。外側周縁部全体が図7Dに示すように研削されるまで、エッジ研削を実施する。研削は、外側周縁部におけるいずれのノッチも除去する。研削は、角度付けられた又は傾斜した部分の長さが約1mm~1.5mm、例えば約1.25mmであるように適切に行ってよい。研削の角度および深さは、基板ウエハ103の上部傾斜119のごく一部が台形研削の間に除去されるようなものであることに留意されたい。図7Cにおいて、活性ウエハ101の表面を、図7Dに示すように厚さが40~50ミクロンになるまで研削する。図7Dにおける活性ウエハ101の台形形状に留意されたい。また、基板ウエハ103の一部が研削されるように、エッジ研削を実施する。図8および9A~9Dを参照して、図6および7A~7Dの研削工程と比較して研削工程を逆転させる。換言すれば、台形研削の前に、活性ウエハ101の表面を先ず研削する。この工程の順番を図8に示す。この場合も同様に、平面研削工程は、粗研削工程および精密研削工程を含んでよい。粗研削は、600メッシュおよび20~30ミクロンのグリットサイズを用いて適切に実施し、精密研削は、3000メッシュおよび2~6ミクロンのグリットサイズで実施する。表面は、図9Bに示すように研削し、そして次に、図9Cにおいて、活性ウエハ101の縁部を、縁部が図9Dに示す台形形状を有するまで研削する。図10および11を参照して、一の実施形態の砥石車151概して台形研削工具を、台形研削108の実施のために設計する。砥石車151は、台形研削を実施する常套的なエッジプロファイリング機械152に取り付けられるようになっている。この実施形態において、プロファイリングまたは形状加工もしくは面取り機械は直径200mmのウエハに適合するSTCEP-5800RHO機である。砥石車151はプロファイリング機械152のスピンドルまたは軸z153に取り付けられる。この実施形態の砥石車151は、輪状または環状であり、プロファイリング機械152のスピンドル151に砥石車を取り付けるのに適用される中央の孔154を有する。砥石車151は202mmの直径Dを有し、中央の孔の直径HDは30mmであり、厚さは20mmである。この実施形態の砥石車151は、砥石車の外縁部に配置される上部の溝155、中央の溝157および下部の溝159を有する。この実施形態において、溝155、157、159は概してV字型である。別法として、砥石車151は、本開示の範囲内において、ただ1つの溝を有してよく、または実用的には任意の他の数の溝を有してよいことに留意されたい。この実施形態において、上部の溝155および中央の溝157は精密研削に適用され、下部の溝159は粗研削に適用される。各溝は、ダイアモンドグリットを適切に含む。精密研削に関しては、2000または3000メッシュのダイアモンドグリットサイズが好適である。粗研削に関しては、600メッシュまたは800メッシュが好適である。砥石車151は金属合金、アルミニウム合金またはステンレス鋼から適切に作製されるが、他の材料も考えられる。この実施形態の各溝壁は、溝の底部から溝の頂部へと傾斜しており、平坦な底部を有する。この実施形態において、傾斜は約7°の角度である。溝の底部の幅は、約200mmの総厚さを有する接合ウエハに使用する場合には約1.8mmであり、その結果、基板ウエハまたはウエハの裏面は台形研削の間、溝に接触しない。各溝の、最も幅が広い部分溝の頂部における幅は約3.5mmである。溝の壁は、約0.2mmの半径で、溝の底部へと湾曲している。溝の深さGDは約6.0mmであり、溝の根本rootの深さRDは約8.0mmである。砥石車151は、エッジプロファイリング機械152STCEP-5800RHOのスピンドル等に設置される。砥石車を設置した後、スピンドル高さ垂直方向および距離水平方向を微調整し、その結果、砥石車151の溝155と接合ウエハ105とが、図12に示すように位置決めされる。基板ウエハの縁部の最外部および底面が研削溝155に接触していないことに留意されたい。次いで、台形研削を上述のように実施する。台形研削は、粗いグリット溝もしくは精密なグリット溝のいずれか、または両方のグリット溝まず粗いグリット溝、次いで精密なグリット溝を用いて実施することができる。研削は、例えばエッジの品質の要求に応じて、シングルパスまたは単一の工程またはマルチパスまたは複数の工程として実施してよい。上述の例の方法は、基板ウエハに接合される活性層ウエハの、接合されていない外側の周辺部を取り除くのに適用される。これにより、よりしっかりと接合された外側の周辺部を有する接合ウエハがもたらされる。適切な方法において、支持基板の上に活性層ウエハを接合し、接合対の接合後の熱処理を行った後に、台形研削を適用して活性層ウエハの接合していない外側の周辺部を取り除く。砥石車151等のエッジ砥石車を用いて台形研削工程を実施してよい。他の利点の中に、本開示の実施形態による接合ウエハは、剥離してしまう可能性が低いことがある。更に、接合ウエハは、さもなければウエハの加工/デバイスラインにおける接合していない部分の剥離に起因して生じることがある粒子汚染を妨げ、または防止する。本発明または本発明の1以上の実施形態の構成要素を導入する際、冠詞a、an、theおよびsaidは、その構成要素が1以上存在することを意味することが意図される。用語含む、含有するおよび有するは、包含的であることが意図され、列挙された構成要素の他に追加の構成要素が存在してよいことを意味することが意図される。本発明の範囲から逸脱することなく、上述の構成に種々の変更を行うことが可能であるので、上述の説明に含まれる全ての事項および添付の1以上の図面に示される全ての事項は例示を目的とするものと解され、限定を意味するものとは解されないことが意図される。